(57)【要約】  本発明は吸音パネル及びその製造方法に関し、その吸音パネルの製造に有益な組成物にも関する。【特許請求の範囲】
【請求項１】
少なくとも水硬性バインダー及び発泡剤を含有し、
空隙率≧０．５５；
１００００〜２０００００Ｎ．ｓ．ｍ−４の流れ抵抗；
１．２〜３．４の迷路度；
１０μｍ〜６０μｍの粘性特性長；
６０μｍ〜１０００μｍの熱的特性長を有し、
修正されたＡＳＴＭ  Ｃ４７２による測定にて、少なくとも０．３０ＭＰａの圧縮強度を有する組成物。
【請求項２】
前記水硬性バインダーは、石膏プラスターである請求項１記載の組成物。
【請求項３】
前記発泡剤は、グリコシド化合物であり、好ましくはアルキルポリグリコシド又はアルキルポリグルコシドである請求項１記載の組成物。
【請求項４】
前記グリコシド化合物は、Ｃ４〜Ｃ１６のアルキルポリグリコシド又はＣ４〜Ｃ１６のアルキルポリグルコシドである請求項３記載の組成物。
【請求項５】
前記組成物は、０．１〜２．０ｗｔ％のグリコシド化合物を含有する請求項３記載の組成物。
【請求項６】
前記グリコシド化合物は、唯一の発泡剤である請求項３記載の組成物。
【請求項７】
空隙率≧０．７０；
５００００〜１８００００Ｎ．ｓ．ｍ−４の流れ抵抗；
１．３〜２．５の迷路度；
１５μｍ〜５０μｍの粘性特性長；
７０μｍ〜５００μｍの熱的特性長を有する請求項１記載の組成物。
【請求項８】
空隙率≧０．７６；
１００００〜１６００００Ｎ．ｓ．ｍ−４の流れ抵抗；
１．４〜２．３の迷路度；
１５μｍ〜４０μｍの粘性特性長；
８０μｍ〜３００μｍの熱的特性長を有する請求項１記載の組成物。
【請求項９】
コアを有するパネルであって、前記コアは請求項１乃至８の何れかに記載されている組成物を含むパネル。
【請求項１０】
前記パネルは吸音パネルである請求項９記載のパネル。
【請求項１１】
コアを有する吸音パネルであって、前記コアは少なくとも水硬性バインダー及びグリコシド化合物を含有する吸音パネル。
【請求項１２】
前記水硬性バインダーは石膏プラスターである請求項１１記載の吸音パネル。
【請求項１３】
前記石膏プラスターは、排煙脱硫石膏プラスターである請求項１２記載の吸音パネル。
【請求項１４】
前記グリコシド化合物は、アルキルポリグリコシド又はアルキルポリグルコシドである請求項１１乃至１３の何れか１項に記載の吸音パネル。
【請求項１５】
前記グリコシド化合物は、グルコポン６００ＣＳＵＰ又はグルコポン２１５ＣＳＵＰである請求項１４に記載の吸音パネル。
【請求項１６】
前記コアは、０．１〜２．０ｗｔ％のグリコシド化合物を含有する請求項１１乃至１５の何れか１項に記載の吸音パネル。
【請求項１７】
修正されたＡＳＴＭ  Ｃ４７２による測定にて、少なくとも０．３０ＭＰａの圧縮強度を有し、かつ、修正されたＡＳＴＭ  Ｅ１０５０−９８による測定にて、少なくとも０．６５の平均吸音率を有する請求項１１乃至１６の何れか１項に記載の吸音パネル。
【請求項１８】
ａ）水硬性バインダーと水とを前混合する工程、
ｂ）グリコシド化合物を添加する工程、
ｃ）工程ｂ）にて得られたスラリーに空気を注入して混合する工程、
ｄ）通気されたスラリーを流し込む工程、
ｅ）流し込まれたスラリーを固める工程、を有する吸音パネルの製造方法。
【請求項１９】
前記水硬性バインダーは、石膏プラスターである請求項１８記載の吸音パネルの製造方法。
【請求項２０】
前記グリコシド化合物は、アルキルポリグリコシド又はアルキルポリグルコシドである請求項１８又は１９に記載の吸音パネルの製造方法。
【請求項２１】
前記グリコシド化合物は、Ｃ４〜Ｃ１６のアルキルポリグリコシド又はＣ４〜Ｃ１６のアルキルポリグルコシドである請求項２０記載の吸音パネルの製造方法。
【請求項２２】
前記工程ａ）は、前記石膏プラスターと水及びブロッキング試薬との前混合を含有することを特徴とする請求項１８乃至２１の何れか１項に記載の吸音パネルの製造方法。
【請求項２３】
非ブロッキング試薬を前記通気されたスラリーに導入する工程を包含する請求項１８乃至２２の何れか１項に記載の吸音パネルの製造方法。
【請求項２４】
前記工程ａ）は、前記石膏プラスターと水及び遅延試薬との前混合を含有することを特徴とする請求項１８に記載の吸音パネルの製造方法。
【請求項２５】
前記通気されたスラリーの流し込みは、前記通気されたスラリーをフェイサー上に堆積させることを含み、更に、
他のフェイサーで前記堆積されたスラリーを覆い、
前記堆積されたスラリーからリボンを成形し、
前記リボンをパネルへカットすることを特徴とする請求項１８乃至２４の何れか１項に記載の吸音パネルの製造方法。
【請求項２６】
前記通気されたスラリーをモールドへ堆積する工程を含む請求項１８乃至２５の何れか１項に記載の吸音パネルの製造方法。
【請求項２７】
少なくとも請求項９乃至１７の何れか１項に記載のパネル、コーティング、及び固定システムを有するアセンブリ。
【請求項２８】
少なくとも一つのフレーム、少なくとも一つの公知の石膏ボード、及び請求項１乃至８の何れか１項に記載の組成物を含む少なくとも一つのパネルを有するパーティション。
【請求項２９】
請求項１乃至８の何れか１項に記載の少なくとも一つの組成物を含む音響絶縁システム。
【発明の詳細な説明】
【技術分野】
【０００１】
本発明は、吸音パネル及びその製造方法、並びに前述の吸音パネルの製造に有益な組成物に関する。
【背景技術】
【０００２】
水硬性バインダーの組成物は、複合構造物を形成するために益々他の材料と組み合わせて使用されている。これらの構造物は、異なる厚みの層からなる水硬性バインダーの組成物と多種の繊維状材料とを典型的に含む。繊維状材料がシート状材料に成形されて水硬性バインダー組成物の外側表面に置かれる場合、それはフェイサーと呼ばれる。繊維状材料が水硬性バインダー組成物を覆う場合、内側要素はコアと呼ばれる。
【０００３】
パネル（又はボード）は、とりわけ石膏プラスターである水硬性バインダーに基づくコアを覆う、紙のような、一般的にかなりの引張強度を有する２枚のフェイサー材料のシートから形成される。所定形状の品物にモールドされる音響絶縁への使用では、他のタイプのパネルはフェイサーを必要としない。
【先行技術文献】
【特許文献】
【０００４】
【特許文献１】ＵＳ２００５／０２１９９３８
【特許文献２】ＵＳ４，５６５，６４７
【非特許文献】
【０００５】
【非特許文献１】X.Olny,R.Panneton,及びTran-van,多孔質材料の固有パラメータを決定するための間接的音響方法、InPoromechanics II,Actes de la 2nde conference de BIOT,2002
【非特許文献２】J.Acoust.Soc.Am.22（2）,pp.263-269,1950.
【非特許文献３】L.L.Beranek LL.Noise Reduction. NewYork:McGraw-Hill;1971（チャプター13）
【発明の概要】
【発明が解決しようとする課題】
【０００６】
両方のケースにおいて、コアを形成するために使用されるスラリーへ例えば空気を導入することによりコアを軽量化することは望ましい。コア中に導入された空気は泡の形状にて現れる。浸出するまで空気を導入するにより、ボードの吸音性が向上することが知られているが、物理的耐性を低下させることも知られている。従って、吸音性及び物理的満足性を共に有するボードを産出することは困難である。
【０００７】
結果として、音響及び物理的な観点から満足のいく性質を有するボード、特に石膏ボード、及びそのようなボードの生産方法が要求される。このように、吸音性及び圧縮耐性を有する石膏プラスターに基づくボードが依然要求される。
【課題を解決するための手段】
【０００８】
本発明は、前記組成を有するパネル及びスラリーをも提供する。
【０００９】
本発明の第１の目的は、
少なくとも水硬性バインダー及び発泡剤を含有し、
空隙率≧０．５５；
１００００〜２０００００Ｎ．ｓ．ｍ−４の流れ抵抗；
１．２〜３．４の迷路度；
１０μｍ〜６０μｍの粘性特性長；
６０μｍ〜１０００μｍの熱的特性長を有し、
修正されたＡＳＴＭ  Ｃ４７２による測定にて、少なくとも０．３０ＭＰａの圧縮強度を有する組成物を提供することにある。
【００１０】
本発明は、少なくとも水硬性バインダー及びグリコシド化合物を含有するコアを有する吸音パネルにも関する。
【００１１】
本発明は、
ａ）水硬性バインダーと水とを前混合する工程、
ｂ）グリコシド化合物を添加する工程、
ｃ）工程ｂ）にて得られたスラリーに空気を注入して混合する工程、
ｄ）通気されたスラリーを流し込む工程、
ｅ）流し込まれたスラリーを固める工程、を有する吸音パネルの製造方法にも関する。
【００１２】
そして最後に、本発明は、少なくとも本発明に係るパネル、コーティング、及び固定システムを有するアセンブリに関する。
【００１３】
本発明は、上述の不都合を解消することを可能とする。特に本発明は水硬性バインダーに基づく、吸音性及び圧縮耐性を有するボードを提供する。
【００１４】
実施形態によれば本発明はまた次の利点を有する。
【００１５】
再利用可能な原材料（例えばコーン又はポテトスターチから得られるグルコシド、及び、例えばココナッツ又はパーム核油から得られる自然の脂肪アルコール）から得られる発泡剤が使用される。
【００１６】
本発明の対象物の良好な吸音性能により、音響面への適用が有益になる。
【００１７】
それに加え、改良された取り扱いに結果的に見いだされる、本発明に係るパネルのコアの圧縮強度である。圧縮強度は、移動段階及び取り付け段階において重要でもある。パネルのコアを覆うフェイサーは、コアがつぶれない限り大半の曲げ強度を提供する。本発明の音響コアの高い圧縮強度により、運送中での改善された剛性及び標準のスクリューで支持された場合の更なる耐性を有するパネルが得られる。
【００１８】
驚くべきことに、本発明の組成は、接種後の表面でのかびを成長させない。このように、本発明は、しばしば高価であると共に健康についての関心事である防かび剤の添加を実質的に避ける。
【００１９】
本発明に係るパネルのコアの圧縮強度は、結果として表面欠陥に対する改善された耐性をもたらす。特に、吸音天井へ適用されると低角度光により頻繁に照らされる。化粧パネルにおける跡は、建築家及びインテリアデザイン専門家にとって満足できない天井の見苦しい影を引き起こす。このような欠陥は本発明によって低減されるだろう。
【００２０】
“吸音パネル”なる表現は、音響学的に吸収性の多孔質のパネルと理解される。それはパネルの多孔質構造の内側で音のエネルギーを消散させることができるパネルを意味する。
【発明を実施するための形態】
【００２１】
本発明は、以下の記述によって限定されることなく詳細に説明される。第１の実施形態では、本発明は、
少なくとも水硬性バインダー及び発泡剤を含有し、
空隙率≧０．５５；
１００００〜２０００００Ｎ．ｓ．ｍ−４の流れ抵抗；
１．２〜３．４の迷路度；
１０μｍ〜６０μｍの粘性特性長；
６０μｍ〜１０００μｍの熱的特性長を有し、
修正されたＡＳＴＭ  Ｃ４７２による測定にて、少なくとも０．３０ＭＰａの圧縮強度を有する組成物である。
【００２２】
第２の実施形態では、本発明は、上記の組成物を有するスラリーである。
【００２３】
〈本発明で使用される原材料〉
本発明に係る組成物又はスラリーは、水硬性バインダーを含有する。水硬性バインダーは水にて固まる材料である。好ましくはプラスター、スタッコ、硫酸カルシウムヘミ水和物、又は硫酸カルシウムセミ水和物（又は無水石膏）とされる水和可能な焼き石膏である。当業者に公知の方法で焼成される前のプラスターの原料は、自然物又は合成物であり、合成物が好ましい。
【００２４】
水和可能な焼き石膏の材料は、一般的には５〜１００μｍの平均粒径の微粒子パウダーである。発明の詳細形態は、特に即硬性の水硬性バインダーを意図しており、それは３０分以内、好ましくは２０分以内、より好ましくは１０分以内の硬化時間を有する。本発明組成物において最も好ましく使用される水硬性バインダーは、水和可能な排煙脱硫プラスター（ＦＧＤ）である。
【００２５】
ＦＧＤ石膏プラスターの利点は、中でも、より高純度で、より均一且つ微細な粒径で、明るい色彩且つ研磨粒子を有しないことである。より高純度であることは、単位重量あたりの水硬性バインダーが自然の低純度の石膏プラスターよりも一般的に改善された強度を有することに結果として現れる。均一で微細な粒径により、硬化時間の間、均一且つ完全に焼成される。明るい色彩により、審美的な満足性が得られる。石膏プラスター中に研磨粒子を有しないことは、運搬要素及び混合部品の摩耗を抑制する。
【００２６】
本発明に係るスラリーは水を含有する。硬化前のスラリー中の最終段階の水／プラスター（Ｗ／Ｐ）比は、好ましくは０．３〜０．９であり、より好ましくは０．４５〜０．７５であり、最も好ましくは０．５５〜０．６５である。
【００２７】
本発明に係る組成物又はスラリーは発泡剤を含有する。本発明に係る発泡剤により、水硬性バインダーを含有する組成物を発泡させることができる適切な化合物又は界面活性剤が理解される。
【００２８】
本発明における適切な発泡剤は、親水性／脂溶性バランス、即ちＨＬＢが５〜１８、好ましくは７〜１５、より好ましくは９〜１３である非イオン性発泡剤である。
【００２９】
本発明における適切な発泡剤は好ましくはアルキルポリサッカリドである。本発明に適切な発泡剤であるアルカリポリサッカリドは、８〜２２炭素原子、好ましくは約１０〜約１６の炭素原子、最も好ましくは１２〜１４の炭素原子を有する疎水基を有し、ポリサッカリド親水性基は１〜１０のサッカリド単位（即ち、ガラクトシド、グルコシド、フルクトシド、グルコシル、フルクトシル、及び／又はガラクトシルユニット）を有する。
【００３０】
好ましくは、本発明における適切な発泡剤としてのアルキルポリサッカリドは、４〜２２、好ましくは４〜１６、より好ましくは８〜１２の炭素原子を有するアルキルポリグルコシドである。
【００３１】
本発明の組成物又はスラリーは、発泡剤と述べたが、グリコシド化合物（これは複数のグリコシド化合物の混合物を充足することを意図する）を含有する。
【００３２】
本発明においてグリコシド化合物という言葉は、非糖部分（アグリコン）に結合する糖部分（グリコン）を含有する全ての化学化合物を意味する。グリコンは１つ又は複数の糖部分を有する。１つ以上のユニットが平均して存在するなら、グリコシド化合物はポリグリコシドとされる。グリコシド化合物は、（ポリ）フルクトシド化合物（グリコンがフルクトースに基づく場合）、（ポリ）ガラクトシド化合物（グリコンがガラクトースに基づく場合）、（ポリ）グルコロニド化合物（グリコンがグルコロニック酸に基づく場合）等である。好ましくはグリコシド化合物はグルコシド又はポリグルコシド、即ちグルコースに基づくグリコシドである。
【００３３】
グリコシド化合物は、ＵＳ４，５６５，６４７の欄１の１．３６−５５に定義されている一般式ＲＯ（Ｒ１Ｏ）ｔＺｘを有するアルキルポリサッカリドでもあり、また特に一般式Ｒ２Ｏ（ＣｎＨ２ｎＯ）ｔ（Ｚ）ｘを有する化合物としてＵＳ４，５６５，６４７の欄２の１．２５−欄３の１．５７に記載されているアルキルポリサッカリドである。
【００３４】
本発明の一つの実施形態によれば、発泡剤の一般式はＲ−Ｏ−（Ｃ６Ｈ１０Ｏ５）ｎ−ＯＨであり、ここでＲは４〜２２の炭素原子を有するアルキル基であり、ｎは１〜３好ましくは１〜２の整数である。好ましくは、Ｒは８〜１２の炭素原子を有するアルキル基である。
【００３５】
本発明の一つの実施形態によれば、発泡剤は下記の式を有する。ここで、ｎは１〜３の整数であり、好ましくは１〜２である。
【００３６】
【化１】
2011506250.tif 000002
【００３７】
グルコポンファミリーにおいてコグニス社製の分子は特に適切であり、とりわけグルコポン６００ＣＳＵＰ又はグルコポン２１５ＣＳＵＰが適切である。本発明に有益な発泡剤の具体例は、アルキルポリグルコシド、ベタイン、アミン酸化物、アルキルポリサッカリド、アルキルエーテル硫酸塩、アルコールエトキシレート、アルキル硫酸塩、アルキルスルホン酸塩、アルキルスルホコハク酸塩である。
【００３８】
アルキルエーテル硫酸塩のような、Huntsmanによって販売された発泡剤、特にMillifoam、とりわけMillifoam Cもまた特に適切である。本発明の組成物又はスラリーは、好ましくは０．１〜２．０ｗｔ％（水硬性バインダーの重量に対する重量）のアルキルエーテル硫酸塩（複数のアルキルエーテル硫酸塩化合物の混合物を充足することを意図する）、特に０．２５〜０．８ｗｔ％のアルキルエーテル硫酸塩、更に特に０．３０〜０．６０ｗｔ％のアルキルエーテル硫酸塩、そして好ましくは０．３５〜０．５０ｗｔ％のアルキルエーテル硫酸塩（水硬性バインダーの重量に対する重量）を含有する。
【００３９】
有利なことに、上述したグリコシド化合物は、本発明における組成物又はスラリーに使用される唯一の発泡剤又は界面活性剤である。換言すれば、組成物又はスラリーは、好ましくは実質的に他の発泡剤及び界面活性剤を含有しない。一つの実施形態において、グリコシド化合物は界面活性剤化合物の重量で９０％以上、有利には９５％以上を示す。一つの実施形態において、界面活性剤も発泡剤も他に含まれない。他の発泡剤及び界面活性剤の不存在とは、組成物における他の発泡剤及び界面活性剤の０．０１ｗｔ％未満（好ましくは０．００１ｗｔ％未満）の場合を充足する。
【００４０】
本発明の組成物又はスラリーは、好ましくは０．１〜２．０ｗｔ％（水硬性バインダーの重量に対する重量）のグリコシド化合物（これは複数のグリコシド化合物の混合物を充足することを意図する）、特に０．２５〜０．８ｗｔ％のグリコシド化合物、更に特に０．３０〜０．６０ｗｔ％のグリコシド化合物、そして好ましくは０．３５〜０．５０ｗｔ％のグリコシド化合物（水硬性バインダーの重量に対する重量）を含有する。
【００４１】
本発明の組成物又はスラリーは、凝集体及び／又は充填物及び／又はその他の無機材料をも含有する。充填物の具体例は、ヒュームド・シリカ、飛散灰、高炉スラグ、ミクロシリカ、及び微粉石灰岩である。適切な凝集体の具体例は、軽量バーミキュライト、シリカ、石灰岩砂、真珠岩、ミクロスフェア、及び膨張頁岩である。
【００４２】
遅延剤／促進剤対のような組成物又はスラリーの性質に影響を与える添加剤は、本発明において有利に使用される。遅延剤／促進剤対の具体例は、標準的なタンパク質プラスター遅延剤／ボールミル促進剤（ＢＭＡ）である。
【００４３】
当技術分野で伝統的に使用される全ての添加剤、特にこれらに限定されるわけではないが、増粘剤又は粘度調整剤又は流動化剤のような添加剤が、本組成物又はスラリーにて使用されうる。添加剤の範囲は、当業者によって予想される広範なものである。
【００４４】
機械的及び／又は審美的性質を向上させるため、当技術分野にて公知の樹脂が本発明の組成物又はスラリーに添加される。単独又は組み合わせて有益な樹脂の具体例は、ポリアクリル酸、ポリビニルアルコール、フッ素ポリマー及びこれらの混合物である。これらの樹脂は、スチレンブタジエン共重合体、スチレンアクリル酸共重合体、エチレン酢酸ビニル共重合体及びアクリル酸共重合体のように、共重合体又は他の結合により組み合わせられる。
【００４５】
本発明の組成物又はスラリーは、増粘剤（安定剤とも言われる）をも含有する。増粘剤は、マトリクス中の水の粘度の増加又は発泡剤によって形成される泡の安定化に効果的である。ポリビニルアルコールは適切な泡安定化剤であると当業者に評価される。
【００４６】
本発明の組成物又はスラリーは、例えば水溶性粘度調整剤のような粘度調整剤をも含有する。具体例は、高分子（セルロース誘導体、ポリアルコール、ポリウレタン、ポリエステル、ポリエーテル、ポリアクリル酸、その共重合体及び三元重合体）、粘度（改良物／自然物）、ヒュームド・シリカ、疎水性が修正された又は表面改質された添加剤である。
【００４７】
本発明の組成物又はスラリーは、水／焼き石膏比を最小限にするために石膏プラスターに有益に導入される流動化剤をも含有する。流動化剤（減水剤又は可塑剤とも呼ばれる）は、スラリーの流量を増加させるため、水溶性の石膏プラスターに添加（ポンプ経由にて）される。このような流動化剤の具体例としては、ポリカルボキシレートエーテルのようなカルボン酸塩がある。好ましい添加剤はポリカルボキシレートエーテル又は同種のものである。
【００４８】
本発明の組成物又はスラリーは、水硬性バインダーが水により固まることを停止させるために好ましくはスラリー中に導入されるブロッキング試薬を含有する。ブロッキング試薬は、カルシウム封鎖試薬とも言われ、スラリーの流量を増加させるため水溶性石膏プラスター中の減水剤として機能する。カルシウム封鎖機能を有する適切な生成物が使用される。ブロッキング試薬は、非ブロッキング試薬と対で典型的に使用される。典型的なブロッキング試薬／非ブロッキング試薬対は、ポリアクリル酸ナトリウム／硫酸アルミニウム及びホスホン酸ナトリウム／硫酸亜鉛である。
【００４９】
本発明はファイバーの不存在下にて実施される。ファイバーが不存在であるとは、重量にて０．０１％未満（水硬性バインダーの重量に対する重量）、好ましくは０．００１％未満（予期せぬ不純物のみ）、好ましくは全くファイバーを含有しないことを意味する。ファイバーは当技術分野で典型的に使用される全てのファイバーである。“ファイバーの不存在”とは、セルロース系材料の存在、特に本技術分野において典型的に使用される再生材料由来のセルロース系材料を除外しない。有利なことに、特定の実施形態では、本発明の組成物又はスラリーはファイバーを含有しない。
【００５０】
本発明の組成物は、音を吸収するために組成物中に導入された空気の細孔を有する。空気の細孔の量は２つの源に由来し、それらは、水が組成物から乾燥されることで形成される水の細孔と、空気がスラリー中に注入されることで形成される空気の細孔である。
【００５１】
水の細孔は空気の細孔よりも小さく、より高い周波数及びより高い水／プラスター比において、音響吸収に対して僅かに貢献する。空気の細孔は水の細孔よりも大きく、相互に連結することで組成物を吸音性にさせる。
【００５２】
本発明によれば、《空隙率》なる文言は、空気の細孔の存在にて誘導された空隙率と、水（水の空隙）の蒸発から結果として生じた空隙率との合計を意味する。結果として空隙率の値は、空気の細孔及び水の細孔を考慮に入れることになる。
【００５３】
従って、本発明の他の側面によれば、本発明の組成物は、
空隙率≧０．５５；
１００００〜２０００００Ｎ．ｓ．ｍ−４の流れ抵抗；
１．２〜３．４の迷路度；
１０μｍ〜６０μｍの粘性特性長；
６０μｍ〜１０００μｍの熱的特性長を有する。
【００５４】
好ましくは、本発明の組成物によれば、
空隙率≧０．７０；
５００００〜１８００００Ｎ．ｓ．ｍ−４の流れ抵抗；
１．３〜２．５の迷路度；
１５μｍ〜５０μｍの粘性特性長；
７０μｍ〜５００μｍの熱的特性長を有する。
【００５５】
より好ましくは、本発明の組成物によれば、
空隙率≧０．７６；
１００００〜１６００００Ｎ．ｓ．ｍ−４の流れ抵抗；
１．４〜２．３の迷路度；
１５μｍ〜４０μｍの粘性特性長；
８０μｍ〜３００μｍの熱的特性長を有する。
【００５６】
これらの５つのパラメータは、J.F.Allard，多孔質媒体における音の伝播，エルゼビアアプライドサイエンス，1993に記載されているBiot JohnsonAllardのモデルに詳述されている。
【００５７】
空隙率は上記のように定義され、空隙率はピクノメトリーによって簡単に測定される。
【００５８】
流れ抵抗は、一定期間所定の面積を通過して流れる材料量である空気体積変位の速度を意味する。空気の流れに対する抵抗は、一定の層流が横切る多孔質試料の両側で測定される圧力損失に等しい。このように流れ抵抗は、流速に対する空気圧力の比に試料面積を掛けて試料厚さで割ったものに等しい。
【００５９】
迷路度は、材質の内側構造の複雑さを意味する。
【００６０】
熱的特性長は、空気と剛体フレームとの熱交換を特徴づける。これは熱交換に伴う空隙の有効的サイズの測定である。石膏コアでは、これは泡サイズに直接的に関連する。
【００６１】
粘性特性長は、空気と堅いフレームとの粘性相互作用を特徴づける。これは粘性相互作用に伴う空隙の有効的サイズの測定である。石膏コアでは、これは空気の細孔間の相互結合のサイズに直接的に関連する。
【００６２】
特性長さ及び迷路度の測定にはいくつかの方法がある。最も正確な測定は音響モデルの分析反転にある。これらのモデルを記載している科学文献は、X.Olny,R.Panneton,及びTran-van,多孔質材料の固有パラメータを決定するための間接的音響方法、InPoromechanics II,Actes de la 2nde conference de BIOT,2002である。
【００６３】
本発明の他の側面によれば、本発明に係る組成物は２５０〜４５０ｋｇ／ｍ３、特に３２０〜４２０ｋｇ／ｍ３、更に特に３４０〜３８０ｋｇ／ｍ３、好ましくは３５０〜３６０ｋｇ／ｍ３の密度であり、更に３６０ｋｇ／ｍ３に等価である。
【００６４】
本発明に係る組成物は吸音的性質を有する。他の実施形態では、本発明は、本発明の組成物を含有するスラリーである。
【００６５】
本発明の組成物又はスラリーは、吸音パネル、特に石膏ボードのコアを製造するために使用される。このように本発明は、本発明に係る組成物を含有するコアを有するパネルを提供する。このパネルは、修正されたＡＳＴＭ  Ｅ１０５０−９８（下記実施例３に記載）による測定にて、平均吸音（Sound Absorption Average:ＳＡＡ）が少なくとも０．３、好ましくは少なくとも０．５、最も好ましくは少なくとも０．６の吸音パネルである。特に、本パネルは、修正されたＡＳＴＭ  Ｃ４７２による測定にて少なくとも０．３０ＭＰａの圧縮強度を有する。更に特に、本パネルは、少なくとも０．４０ＭＰａ、好ましくは少なくとも０．５０ＭＰａ、更に好ましくは少なくとも０．６０ＭＰａの圧縮強度を有する。
【００６６】
本発明の実施形態３は、少なくとも水硬性バインダー及びグリコシド化合物を含有するコアを有する吸音パネルを提供する。
【００６７】
本発明は、少なくとも水硬性バインダー及びグリコシド化合物を含有するコアを有する吸音パネル又はボードの改良を提供する。
【００６８】
好ましくは、本発明の吸音パネルの水硬性バインダーは、石膏プラスターである。より好ましくは、本発明の吸音パネルの石膏プラスターは、排煙脱硫プラスター（ＦＧＤ）である。
【００６９】
上述した組成物及びスラリーでは、吸音パネルは、グリコシド化合物、特にアルキルポリグリコシド又はアルキルポリグルコシドを含有する。
【００７０】
好ましい実施形態では、吸音パネルは、Ｃ４〜Ｃ１６のアルキルポリグリコシド又はＣ４〜Ｃ１６のアルキルポリグルコシドを含有する。
【００７１】
好ましくは、吸音パネルは、０．１〜２．０ｗｔ％のグリコシド化合物、特に０．２５〜０．８ｗｔ％のグリコシド化合物、更に特に０．３０〜０．６０ｗｔ％のグリコシド化合物、そして好ましくは０．３５〜０．５０ｗｔ％のグリコシド化合物（水硬性バインダーの重量に対する重量）を含有する。
【００７２】
上述したように本発明の実施形態に係る吸音パネルでは、修正されたＡＳＴＭ  Ｅ１０５０−９８（下記実施例３に記載）による測定にて、平均吸音（ＳＡＡ）が少なくとも０．３、好ましくは少なくとも０．５、最も好ましくは少なくとも０．６である。
【００７３】
特に、本発明の吸音パネルは、修正されたＡＳＴＭ  Ｃ４７２による測定にて少なくとも０．３０ＭＰａの圧縮強度を有する。更に特に、本発明の吸音パネルは、少なくとも０．３５ＭＰａ、好ましくは少なくとも０．４０ＭＰａ、更に好ましくは少なくとも０．５０ＭＰａの圧縮強度を有する。
【００７４】
特定の実施形態では、本発明の吸音パネルは、修正されたＡＳＴＭ  Ｃ４７２による測定にて少なくとも０．３０ＭＰａの圧縮強度を有し、修正されたＡＳＴＭ  Ｅ１０５０−９８による測定にて、少なくとも０．６５の平均吸音を有する。
【００７５】
特定の実施形態では、本発明の吸音パネルは、修正されたＡＳＴＭ  Ｃ４７２による測定にて少なくとも０．４０ＭＰａの圧縮強度を有し、修正されたＡＳＴＭ  Ｅ１０５０−９８による測定にて、少なくとも０．６５の平均吸音を有する。
【００７６】
特定の実施形態では、本発明の吸音パネルは、修正されたＡＳＴＭ  Ｃ４７２による測定にて少なくとも０．５０ＭＰａの圧縮強度を有し、修正されたＡＳＴＭ  Ｅ１０５０−９８による測定にて少なくとも０．６５の平均吸音を有する。
【００７７】
本発明の組成物は吸音パネルのコアを製造するために使用される。このように吸音パネルのコアは、本発明の組成物にて形成されるか、又は、部分的に本発明の組成物にて形成され、残りが従来からあるプラスターコア組成物にて形成される。
【００７８】
他の実施形態では、本発明の組成物を含有する吸音パネルは、紙、補強ジョイント、又は隣接ジョイントを有する。紙は、パネルの表面又は背面を形成するために使用される。
【００７９】
本発明の他の対象物は、少なくとも本発明に係る組成物を有する音響絶縁システムである。このシステムの利点は、空洞内側に吸収材を使用すること無しに絶縁システムを改善させることである。
【００８０】
本発明において“システム”なる言葉は、少なくとも一つのパネル、少なくとも一つのフレーム、及び少なくとも一つの固定部材を有するアセンブリとして理解される。
【００８１】
音響絶縁システムは、本発明に係る組成物を含有するパネルを有する。
【００８２】
第１の実施形態において、本発明の音響絶縁システムは、少なくとも一つのフレーム、少なくとも一つの公知の石膏ボード、及び本発明の組成物を含有する少なくとも一つのパネルを有するパーティションである。
【００８３】
第１実施形態に係るこのシステムは、ＲＷ＋Ｃで示される少なくとも５ｄＢの改善を提供する。ＲＷ＋Ｃは、音絶縁性についての壁又は他のビル構造物の能力を示す透過損失である。
【００８４】
ＲＷ＋Ｃは、EN ISO 140 part 3−ビルのパーティション及び部材の空気伝播音伝送損失の試験測定のための標準試験手法に従って音響試験室にて測定され、そしてENISO 717 part 1−ビル及びビルの部材における音響絶縁の評価に従って音響試験室にて計算される。
【００８５】
図２は、本発明に係る音響絶縁システムの一実施形態を規定する。ここで、Ｃはスタッドを示し、Ａは公知の石膏ボードを示し、Ｂは本発明に係る組成物を含むパネルを示す。
【００８６】
第２の実施形態では、本発明の音響絶縁システムは、少なくとも一つのフレーム、及び、少なくとも一つのボードを有するパーティションである。そのボードは、本発明の組成物を含有する少なくとも一つの層を有する。
【００８７】
第３の実施形態では、本発明の音響絶縁システムは、少なくとも一つのスタッド、及び、少なくとも一つのボードを有するパーティションである。そのボードは、本発明の組成物を含有する少なくとも一つの層を有し、且つ、片面が気密性である。
【００８８】
本発明における適切な気密性を有するボードは、上面コートを有する。上面コートは、ボード表面の空隙率を低下させ、表面レンダリングを仕上げる。前述の上面コートは、例えば３００ｇｒ／ｍ２の標準的なレディミックス化合物、例えばラファージュのＰ８５２、にて形成される。
【００８９】
“気密性”なる文言は、本発明においては、２００００１Ｎ．ｓ．ｍ−４より高い流れ抵抗を有することと理解される。
【００９０】
本発明の音響絶縁システムにとって適切なフレームは、パーティションに利用できる全てのフレーム又はスタッドである。
【００９１】
本発明の音響絶縁システムにとって適切な公知の石膏ボードは、パーティションに利用できる全ての公知の石膏ボードである。
【００９２】
本発明の他の対象物は、本発明に係るパネル、コーティング、及び固定システムを有するアセンブリである。
【００９３】
〈組成物及びパネルの製造方法〉
本発明に係る吸音パネルの製造方法は、下記の工程を有する。
ａ）水硬性バインダーと水とを前混合する工程
ｂ）グリコシド化合物を添加する工程
ｃ）工程ｂ）にて得られたスラリーに空気を注入して混合する工程
ｄ）通気されたスラリーを流し込む工程
ｅ）流し込まれたスラリーを固める工程
【００９４】
本発明の製造方法によれば、水硬性バインダーは石膏プラスターである。
【００９５】
工程ｂ）において添加されるグリコシド化合物は、アルキルポリグリコシド又はアルキルポリグルコシドであり、特に、Ｃ４〜Ｃ１６のアルキルポリグリコシド又はＣ４〜Ｃ１６のアルキルポリグルコシドである。
【００９６】
本発明の製造方法は、更なる工程を有することが可能である。特に、工程ａ）は、水硬性バインダーと水及びブロッキング試薬との前混合の工程を有する。本発明の製造方法は、非ブロッキング試薬を通気されたスラリーに導入する工程を更に有することが可能である。また、工程ａ）は、石膏プラスターと水及び遅延試薬との前混合を含有することが可能である。そしてまた、本発明の製造方法の工程ｄ）（通気されたスラリーを流し込む）は、通気されたスラリーをフェイサー上に堆積させる工程を有することが可能であり、その工程は、
他のフェイサーで堆積されたスラリーを覆い、
堆積されたスラリーからリボンを成形し、
リボンをパネルへカットすることを有する。
【００９７】
特に、本発明の製造方法は、通気されたスラリーをモールドへ堆積する工程を有しても良い。
【００９８】
本発明においては、どのような手段であれ流し込みにより形状を得る。
【００９９】
本発明は、組成物及びボードの製造方法につき２つの実施形態を有するが、これらに限定されるわけではない。
【０１００】
セミバッチ形態と言われる後述の実施形態では、本発明のパネルは、第１ミキサーにおいて、石膏プラスター、水、流動化剤、促進剤、及びブロッキング試薬（好ましくは、計量水中に部分的に又は全て分散している）を一緒に混合させることにより製造される。ブロックされ且つ非発泡の石膏スラリーが得られる。そのスラリーは継続的に第２ミキサーにポンプにて注入される。第２ミキサーに入れる前に、発泡剤（グリコシド化合物溶液）が継続的にスラリー中に注入される。第２ミキサー即ちエアミキサー（即ち、回転振動攪拌機）により、スラリーの通気化及び発泡化がなされる。産生された空気泡のサイズは、第２ミキサーの攪拌速度により調整される。第２ミキサーの後に、発泡スラリーは第３ミキサーに移動され、そこで非ブロッキング試薬が注入口に添加される。第４ミキサーはスラリーと非ブロッキング試薬との混合を行い、このようにして発泡スラリーは非ブロック状態（固化に関して）となる。第３ミキサーは例えば一つ又は複数の静的ミキサーであり、ゆっくりとした回転運動を有していることも可能である。次に、発泡及び非ブロック状態のスラリーが、第１フェイサー上に堆積される。第２フェイサーがスラリーの露出表面に当てられ、そのエッジが第１フェイサーに接合される。ボードの断面がプレート形成により調整され、スラリーが固まる前にコンベアーベルトにより移送される。次に間断ないボードが切断され、加熱状態で乾燥され、石膏壁板の技術分野で公知のエア壁板ドライヤーにてさらされて最終ボードが得られる。
【０１０１】
また、連続的実施形態と言われる後の実施形態では、パネルは、第１ミキサーにおいて、石膏プラスター、水、流動化剤、プラスターの固化を遅延させるための遅延試薬及び促進剤を一緒に混合させることにより製造される。第１ミキサーは連続ミキサーである。このようにして次に製造されたスラリーはタンク中に注ぎ込まれ、そこから第２ミキサーにポンプにて注入される。スラリーがタンク中に存在する時間は、短いことが好ましい。発泡剤（グリコシド化合物溶液）が、第２ミキサー中に注入される前にスラリー中に注入される。第２ミキサーは、上述のセミバッチ実施形態と関連して述べたのと同様の、スラリーの通気化及び発泡化を行うエアミキサーである。次に発泡スラリーは、第３ミキサー及び非ブロッキング試薬を必要とすることなく、直接にフェイサーの上に堆積される。本方法の他は、セミバッチ工程に関して上述したものである。
【０１０２】
好ましくは、空気化工程の間に注入される空気量は、乾燥パネルで約３１０ｋｇ／ｍ３の密度を得ることを認める量である。
【０１０３】
本発明の２つの方法のいずれかにおいて、参照文献としてその内容が導入されているＵＳ２００５／０２１９９３８に開示されているように、直接的なエア注入がなされる。パネルを製造するために使用される、内張り又はペーパーと名付けられるフェイサー材が、本技術分野における標準手法にて使用される。また、フェイサー材は、不織布マット、好ましくはガラスマット、又は他の繊維（即ち、合成繊維、又はセルロースファイバーと合成繊維との混合）にて形成されたマットである。セメント質スラリーは、フェイサー中を部分的に浸透する、又はセメント質コア中にさえ流し込まれる。
【０１０４】
次の工程は、当該技術分野における通常使用されるものであり、当業者により簡単に識別され実施される。即ち、第２フェイサーにてスラリーを覆い、予備成型を行い（標準的な壁板形成プレートの下を通過する）、石膏スラリーを固め（コンベアーベルトの上で支持した状態で）、固化した材料の間断ないリボンからボードを裁断し、ボードの下側を曝すためにボードを反転させ、壁板ドライヤーにてボードを乾燥させ、選択的に強化バインダーにてコーティングする。
【０１０５】
また、音響タイル製造の技術分野にて通常実施されるように、発泡スラリーがタイル中にモールドされる。
【０１０６】
本発明は、本発明に係る方法により得られた生産物にも関する。
【０１０７】
図１は、本発明に係る組成物の図であり、石膏コアのミクロ構造である（ＳＥＭ写真）。図２は、本発明に係る音響絶縁システムの実施形態を示す。以下の実施例により限定されることなく本発明が説明される。
【実施例】
【０１０８】
〈実施例１−方法の第１実施形態によるパネルの製造〉
攪拌タンク（第１ミキサー）中にて、以下の材料にてスラリーが作成された。
５０％石膏、４０％スターチ、１０％リグノスルホン酸カルシウムを含む１５ｇのボールミル促進剤（ＢＭＡ、カルパントラ工場、フランス）。ＢＭＡは共研磨により作成され、粒径サイズ分布はＤ１０＝３＋／−１μｍ、Ｄ５０＝１５＋／−３μｍ、及びＤ９０＝６０＋／−５μｍである。
９．４５ｋｇの水
２４ｇのCoatexTP169（ポリアクリル酸塩ブロッキング試薬、Coatex製）
石膏、スターチ、及びリグノスルホン酸塩を含む１５ｇのボールミル促進剤（ＢＭＡ、オットマルシェイム工場、フランス）
３５．７ｇのOptima100（スルホン酸塩流動化剤、Chryso社製）
３６３ｇのVinnapasCEF52W（酢酸ビニル樹脂、Wacker社製）
【０１０９】
このようにして得られた初期スラリーは、チューブ中の流速１Ｌ／分にてポンプにて注入された。コグニス社製のグルコポン２１５ＣＳＵＰ溶液（６４重量％のアルキルポリグリコシド界面活性剤を含有する）が、６１．１ｇのグルコポンを水にて希釈（４００ｇのグルコポン及び６００ｇの水）することにて得られ、それが継続的に注入ポンプにより初期スラリーの循環チューブへ注入（流速：１０ｇ／分）された。スラリー中の活性材の平均濃度は０．１１％であった。
【０１１０】
初期スラリーは、その後、４５０ｒｐｍにて回転するモンドミックス（登録商標）エアミキサー（マシンタイプ：ミニモンド  Ｈ１７７６、Haasモンドミックス（二次ミキサー）での分散では容量５〜５０ｋｇ／時間）に入れられ、そこで空気が流速１．５Ｌ／分〜２．５Ｌ／分にて導入されて発泡が行われた。
【０１１１】
次に発泡スラリーは第３ミキサーに移動され、そこで硫酸アルミニウム溶液（非ブロッキング試薬）が添加され、継続的に発泡スラリーと混合された。硫酸アルミニウム溶液は、１５０ｇ／ｋｇの活性容量にて、８５ｇの硫酸アルミニウム粉末にて調製された。注入速度は２７ｇ／分であった。第３ミキサーは、ケニクス社の直径２０ｍｍで垂直高さ３０ｃｍの静的ミキサーであった。ミキサーの排出口にて、スラリーが直接的にライナーの上に堆積され、二次ライナーがスラリーの上に置かれて、硬化が行われた。第３ミキサーとライナーとの距離は１０ｃｍであった。
【０１１２】
使用されたライナーは、ジョン・マンビル社製のＦＦ  ０．５５／６であった。このライナーは、アクリルポリマー及びポリビニルアルコールポリマーの２０ｇ／ｍ２のブレンドが接着した８μｍの不織ガラスマットであった。アクリル樹脂バインダーの１５〜３０ｇ／ｍ２のコーティングが、乾燥後のボードに行われた。
【０１１３】
〈実施例２−方法の第２実施形態によるパネルの製造〉
第１ミキサー中に、粉状の前混合物が継続的に流速１ｋｇ／分にて導入された。粉状の前混合物は以下の組成からなる。
水／プラスター比が０．５８である、オットマルシェイム工場（フランス）製の石膏ヘミ水和物
石膏ヘミ水和物の１ｋｇあたり１ｇのボールミル促進剤（ＢＭＡ）
【０１１４】
下記の液体内容物もまたミキサー中に導入された。
４１０ｇ／分の水
５７ｇ／分のポリアクリル酸ナトリウム溶液（Coatex TP1431EXP：Coatex社製の流動化剤）。その溶液は市販の溶液の１／１０倍に希釈され、活物質の重量濃度は石膏ヘミ水和物に対して相対的に０．３％であった。
市販の溶液の１ｋｇあたり６ｇを含む、５０ｇ／分のタンパク質を有する天然産物溶液のブレンド（Plastretard L：Sicit Vincenza Chiampo  イタリア製の遅延剤）
活物質１ｋｇあたり１００ｇを含む、５０ｇ／分のリーデルデ ハーン製のＫ２ＳＯ４溶液。Ｋ２ＳＯ４は最終的硬化及び硬質化のために用いられる。
【０１１５】
Ｗ／Ｐ比は０．５８であった。必要な場合は強度補強溶液が添加される。スランプ試験（５０ｍｍ高さ及び６０ｍｍ幅リング）が行われ、スランプの直径は２０５〜２４０ｍｍの間であった。固化時間（ナイフテストに基づく）は６．５〜７．５分の間であり、それはPlastretardの量を変更することにより調整される。ギルモア試験により９分よりも短い固化時間が示されるならば、Ｋ２ＳＯ４が調整される。
【０１１６】
このように調製されたスラリーは第１ミキサーから排出され、２０ｍｍ直径及び２００ｍｍ高さを有する円筒状タンクの頂上に継続的に移された。その後、チューブ中の流速１Ｌ／分にてスラリーは継続的にタンクの底へポンプにて注入され、タンク中における材料の量は一定に維持された。タンク中の平均通過時間は５秒未満であり、染色濃度進化技術による測定では、滞留時間分布は狭かった（タンクに導入されてから１０秒以内でスラリーの９５％がタンクを通り過ぎた）。
【０１１７】
コグニス社製のグルコポン２１５ＣＳＵＰ溶液（６４重量％のアルキルポリグリコシド界面活性剤を含有する）が、４００ｇのグルコポン及び６００ｇの水にて得られ、それが継続的に注入ポンプにより初期スラリーの循環チューブへ注入（流速：１３ｇ／分）された。活物質の重量濃度は、石膏ヘミ水和物に対して相対的に０．３％であった。
【０１１８】
初期スラリーは、その後、３００〜５００ｒｐｍ（好ましくは４００〜４５０ｒｐｍ）にて回転するモンドミックス（登録商標）エアミキサーに入れられ、そこで空気が流速２．５Ｌ／分にて導入されて発泡が行われた。エアミキサーの終了後、発泡スラリーがライナーの上に堆積され、第２のライナーが上に置かれた後に硬化が行われた。エアミキサーとライナーとの距離は１０ｃｍ未満であり、体積の方向は水平方向であった。
【０１１９】
使用されたライナーは、ジョン・マンビル社製のＦＦ  ０．５５／６であった。このライナーは、アクリルポリマー及びポリビニルアルコールポリマーの２０ｇ／ｍ２のブレンドが接着した８μｍの不織ガラスマットであった
【０１２０】
〈実施例３−分析試験〉
実施例１及び２にて産出された発泡スラリーの試料が最終ミキサーの出口にて摘出された（即ち、連続工程における第２ミキサー及びセミバッチ工程における第３ミキサー）。
【０１２１】
所定のサンプルが２０ｍｍ高さで７５ｍｍ幅のカップに載置され、そこで硬化が行われた。これらの試料は機械的性能（圧縮試験）の分析のために使用されたが、ボード上の直接的な分析を行うことも可能である。荷重変位線図がプロットされ、破断前強度が測定されてそれに対応する圧力がＭＰａにて変換された。
【０１２２】
別のサンプルが１００ｍｍ高さで４５ｍｍ幅のカップに載置され、そこで硬化が行われた。続いて２ｃｍ高さで４５ｍｍ幅のスライスが抜き取られ、石膏コアの音響特性の分析のために使用された。音響特性は、試料を垂直に横切る入射波の周波数を変化させるクントチューブ測定により評価された。そして、クントチューブにて行われる通常の入射測定が、ＡＳＴＭ  Ｃ−４２３にて定義される平均吸音（ＳＡＡ）評価に変換された。これは、ａ）材料と天井との２００ｍｍプレナムの効果が考慮に入れられて、ｂ）計算により、通常の入射結果の変化から材料の実際の拡散場性質が予想される。この予想の補正を行う実用的手段は、例えば、ロンドン、音響インピーダンス測定による残響音吸収係数の決定、J.Acoust.Soc.Am.22（2）,pp.263-269,1950.又は、L.L.Beranek LL.NoiseReduction. ニューヨーク:McGraw-Hill;1971（チャプター１３）に記載されている。本発明方法はこのようにＡＳＴＭ  Ｅ１０５０−９８に近接しており、そのため本出願においては“修正されたＡＳＴＭ  Ｅ１０５０−９８”と定義される。
【０１２３】
ＳＡＡ評価は、少量の材料のみが準備できる場合、少量の試料にて行われる。仮に大量の材料が産生される場合は、ＳＡＡは直接的に音響部屋（残響部屋とも命名される）にて評価される。より正確には、２００ｍｍのプレナムにわたって支持された金属フレームを有する３６００ｍｍ×３０００ｍｍの床面が、６００ｍｍごとに支持された１９．５ｍｍ厚さの本発明のパネルにて覆われた。結合部は５０ｍｍ幅のプラスチックテープによりテーピングされた。全方向性の拡声器が残響部屋の所定位置に載置され、興味深い周波数帯域の継続的スペクトルを送信した。音の発生が停止したとき、音源が回転マイクロフォンにより記録される間、音の減衰が８つの異なる位置にて測定された。等価吸収域の計算は国際標準ＩＳＯ３５４から計算され、Sabine式：Ａ＝Ｘ（Ｖ／Ｔｒ）を用いて定義される。ここでＸは空気温度及び湿度係数（標準状態では０．１６）であり、Ｖは立方メートルでの部屋の体積であり、Ｔｒは秒での残響時間である。吸収域の測定はＡ１では行われず、場所Ａ２にて試料採取される。平方メートルでの部屋の吸収域はＡ１−Ａ２である。各々の周波数帯にて、試験試料の吸音係数が計算された。α＝（Ａ１−Ａ２）／Ｓ＋α１であり、ここでα１はライナー単独の場合である。音響部屋では、本発明のパネルは必ずライナー又はフェイサーにて覆われるが、小さい試料は覆われない。パネルのコア及びライナーの双方の個々の特性評価により、パネルの音響性質は十分に計算できる。従って、ライナーの音響特性が公知の場合、室内で測定されたＳＡＡと、コア及びライナーに適用された“修正されたＡＳＴＭ  Ｅ１０５０−９８”によるＳＡＡの評価とは、非常に近接した結果を与える。そのため、ＳＡＡはいずれかの手法により評価された。
【０１２４】
機械的及び音響的結果は下記の表１に示される。各々の試料は、実施例２の連続工程に従い“Ｃ”と分類された。注入された空気量及び産物の最終密度は、連続工程における一定空気流量でのエアミキサー速度、及び、セミバッチ工程における一定エアミキサー速度での空気流量にて調整された。
【０１２５】
試料の圧縮強度は、修正されたＡＳＴＭ  Ｃ４７２により測定された。７５ｍｍの丸い試料が脱モールドされ、重量が測定され、厚さ及び直径が測定された。厚さは少なくとも２０ｍｍであり、３回の直径測定の平均が計算された。試料は、一定重量になるまで４５℃の通気オーブンにて乾燥され、ついでデシケーターにて２５℃に冷却された。試料がデシケーターから取り除かれ、圧縮強度プレスプレートの中央に載置された。ロードセルが試料を検出してロードセルがゼロになるまで、クロスヘッドが試料の上まで低下させられた。弾性破損並びに可塑破損及び応力降下を通して、応力は、初期ローディングから１分間あたり４ｍｍのクロスヘッド速度にて加えられた。応力及びクロスヘッド変位は、試料の可塑破損に至るまで０．０１秒ごとに記録された。応力及びクロスヘッド変位は、弾性破損応力を決定するためにプロットされた。個々の試料に対して、グラフの直線状の可塑領域の最下点に対応する応力が、弾性破損応力とされた。ニュートンでの弾性破損応力は、平方ミリメートルでの試料面積にて割られ、ＭＰａでの圧縮強度として記録された。
【０１２６】
空隙率、流れ抵抗、迷路度、熱的特性長、及び粘性特性長は下記の方法に従って測定された。X.Olny,R.Panneton,and J.Tran-van,空隙材料の固有パラメータの決定のための間接的音響手法In Poromechanics II, Actes de la 2nde conference de BIOT, 2002.
本発明は良好な機械的及び音響学的結果を同時に達成したことが結果として実証された。
【０１２７】
【表１】
2011506250.tif 000003
【国際調査報告】
2011506250.tif 000004
2011506250.tif 000005
2011506250.tif 000006
2011506250.tif 000007
2011506250.tif 000008